본 발명 에 따른 적층 필름 의 제조 방법 에 대하 여 구체 적 으로 살펴본다 . 적층 필름 의 제조 방법 은 분자량 이 1 , 000 내지 3 , 000 인 액상 의 폴리 올 을 35 중량 % 내지 75 중 량 % 를 주입 하 고 , 이 작용 성 쇄 연장 제 를 1 종 또는 2 종 이상 혼합 하 여 5 중량 % 내지 15 중량 % 를 주입 하 며 , 액상 의 유기 디 이 소시아 네이트 를 60 중량 % 내지 10 중량 % 를 주입 혼합 하 여 제조 하 며 , 상기 폴리 올 , 이 작용 성 쇄 연장 제 및 유기 디 이 소시아 네이트 가 서로 반응 결합 하 여 융점 이 65 ℃ 내지 125 ℃ 를 가진 핫 멜 트 열 가소 성 폴리우레탄 수지 로 접착제 층 필름 을 제조 하 는 공정 을 거쳐서 , 분자량 이 1000 내지 3000 인 액상 의 폴리 올 을 35 중량 % 내지 75 중량 % 를 주입 하 고 , 이 작용 성 쇄 연장 제 를 혼합 하 여 5 중량 % 내지 15 중량 % 를 주입 하 며 , 액상 의 유기 디 이 소시아 네이트 를 60 중량 % 내지 10 중량 % 를 주입 혼합 하 여 제조 하 며 , 상기 폴리 올 , 이 작용 성 쇄 연장 제 및 유기 디 이 소시아 네이트 가 서로 반응 결합 하 여 제조 한 융점 이 160 ℃ 이상 이 고 연화점 이 81 ℃ 이상 을 가진 내열 성 을 구비 한 열가소성 폴리우레탄 수지 로 보호 층 필름 을 제조 하 는 공정 을 거쳐서 , 상기 핫 멜 트 열 가소 성 폴리우레탄 수지 로 일정 두께 로 제조 된 접착제 층 필름 과 상기 내열 성 을 구비 한 열가소성 폴리우레탄 수지 로 일정 두께 로 제조 된 보호 층 필름 을 적층 하 여 일정 압력 과 온도 로 일정 시간 유지 하 여 접착 하 는 공정 으로 이루어진다 .